(57)【要約】  本発明は、亜鉛または亜鉛系合金めっき鋼板用リン酸塩溶液及びそれを用いた亜鉛または亜鉛系合金めっき鋼板に関する。本発明の一実施形態は、Ｍｏイオン、Ｃａイオン及びリン酸イオンを含む亜鉛または亜鉛系合金めっき鋼板用リン酸塩溶液を提供する。本発明の他の実施形態は、素地鋼板と、上記素地鋼板上に形成された亜鉛系または亜鉛合金系めっき層と、上記めっき層上に形成されたリン酸塩皮膜と、を含み、上記リン酸塩皮膜はモリブデン化合物、Ｃａ及びリン酸塩を含む亜鉛または亜鉛系合金めっき鋼板を提供する。  本発明によると、鋼板のリン酸塩処理時に発生するピット現象を防止することができ、且つリン酸塩皮膜に優れた耐食性を付与することができるリン酸塩溶液及びそれを用いた亜鉛または亜鉛系合金めっき鋼板を提供することができる。
2016503836.tif 000002
【特許請求の範囲】
【請求項１】
Ｍｏイオン、Ｃａイオン及びリン酸イオンを含む亜鉛または亜鉛系合金めっき鋼板用リン酸塩溶液。
【請求項２】
前記Ｍｏイオンは、モリブデン酸ナトリウム、モリブデン酸カリウム、モリブデン酸リチウム、モリブデン酸マンガン、及びモリブデン酸アンモニウムからなる群より選択される１種以上のモリブデン化合物から提供される、請求項１に記載の亜鉛または亜鉛系合金めっき鋼板用リン酸塩溶液。
【請求項３】
前記Ｍｏイオンは０．００１〜３０ｇ／Ｌの範囲で、前記Ｃａイオンは０．１〜３．０ｇ／Ｌの範囲で、前記リン酸イオンは５〜４０ｇ／Ｌの範囲で含まれる、請求項１に記載の亜鉛または亜鉛系合金めっき鋼板用リン酸塩溶液。
【請求項４】
前記リン酸塩溶液は、Ｚｎイオン：０．３〜３ｇ／Ｌ及びＭｎイオン：０．２〜９ｇ／Ｌをさらに含む、請求項１に記載の亜鉛または亜鉛系合金めっき鋼板用リン酸塩溶液。
【請求項５】
前記リン酸塩溶液は、Ｎｉイオン：０．５ｇ／Ｌ以下をさらに含む、請求項１に記載の亜鉛または亜鉛系合金めっき鋼板用リン酸塩溶液。
【請求項６】
素地鋼板と、
前記素地鋼板上に形成された亜鉛系または亜鉛合金系めっき層と、
前記めっき層上に形成されたリン酸塩皮膜と、を含み、
前記リン酸塩皮膜は、モリブデン化合物、Ｃａ及びリン酸塩を含む、亜鉛または亜鉛系合金めっき鋼板。
【請求項７】
前記めっき層はＺｎ−Ｍｇ系である、請求項６に記載の亜鉛または亜鉛系合金めっき鋼板。
【請求項８】
前記Ｍｇ含量は３〜３０重量％である、請求項７に記載の亜鉛または亜鉛系合金めっき鋼板。
【請求項９】
前記めっき層は乾式めっきにより形成される、請求項６に記載の亜鉛または亜鉛系合金めっき鋼板。
【請求項１０】
前記モリブデン化合物はＭｏＯ３である、請求項６に記載の亜鉛または亜鉛系合金めっき鋼板。
【請求項１１】
前記Ｃａ及びリン酸塩はショルツァイト皮膜として存在する、請求項６に記載の亜鉛または亜鉛系合金めっき鋼板。
【請求項１２】
前記ショルツァイト皮膜はＭｇを含む、請求項８に記載の亜鉛または亜鉛系合金めっき鋼板。
【請求項１３】
前記リン酸塩皮膜は１〜５ｇ／ｍ２の範囲で付着され、結晶粒の大きさが１〜１０μｍである、請求項６に記載の亜鉛または亜鉛系合金めっき鋼板。
【請求項１４】
前記リン酸塩皮膜はＺｎ及びＭｎをさらに含む、請求項６に記載の亜鉛または亜鉛系合金めっき鋼板。
【請求項１５】
前記リン酸塩皮膜はＮｉをさらに含む、請求項６に記載の亜鉛または亜鉛系合金めっき鋼板。
【発明の詳細な説明】
【技術分野】
【０００１】
本発明は、亜鉛または亜鉛系合金めっき鋼板用リン酸塩溶液及びそれを用いた亜鉛または亜鉛系合金めっき鋼板に関する。
【背景技術】
【０００２】
リン酸塩皮膜は塗装下地として用いられ、自動車用及び家電用鋼板などの製造に多く使用されている。自動車及び家電用製品などに使用されるめっき鋼板は、それ自体では塗装付着力が低いため、通常、リン酸塩処理を施して塗装付着性を向上させている。
【０００３】
リン酸塩皮膜は、正極部位でめっき層が溶解され、負極部位で不溶性のリン酸塩結晶が析出されることによって形成される。しかし、リン酸塩溶液の処理工程における過度なエッチング反応によってめっき層が損傷する場合、これにより、素地鋼板中の鉄が露出してピット（ｐｉｔｔｉｎｇ）現象が発生することがある。
【０００４】
特許文献１には、リン酸塩溶液内に含まれた塩素（ｃｈｌｏｒｉｄｅ）イオンがピット発生の原因となるため、ピット発生を抑制するためにリン酸塩溶液内の塩素イオンの含量を下げなければならないと開示されている。
【０００５】
このようにリン酸塩溶液内の塩素イオンは、リン酸塩皮膜を形成する際にエッチング反応をさらに促進してピット発生を促すため、ピット発生を抑制するためには、リン酸塩処理溶液内の塩素イオンの濃度を最大限下げなければならないが、リン酸塩溶液の製造時に用いられる水道水や原料内には不純物の形態で塩素イオンが存在するため、塩素イオンの濃度調節は容易ではない。
【０００６】
一方、リン酸塩皮膜は、耐食性が低いため、リン酸塩処理製品の保管や輸送中に製品の腐食を引き起こす可能性があり、また、多孔性（ｐｏｒｏｕｓ）のリン酸塩皮膜は、耐食性が非常に悪く、６価クロムを用いた別途のシーリング工程によりリン酸塩皮膜の耐食性を向上させる技術が開発された。しかし、環境規制により、６価クロムの使用が制限されたため、クロムシーリングによってリン酸塩皮膜の耐食性を向上させることはできなくなった。
【０００７】
そのため、６価クロムを使用せずに、溶液内の塩素イオンによって発生し得るピットを効果的に抑制し、且つ耐食性を向上させることができるリン酸塩溶液の開発が急がれている。
【先行技術文献】
【特許文献】
【０００８】
【特許文献１】米国特許４９６１７６４号
【発明の概要】
【発明が解決しようとする課題】
【０００９】
本発明は、リン酸塩皮膜処理工程中に発生するピット現象を改善し、リン酸塩皮膜の耐食性を向上させることができる亜鉛または亜鉛系合金めっき鋼板用リン酸塩溶液及びそれを用いた亜鉛または亜鉛系合金めっき鋼板を提供する。
【課題を解決するための手段】
【００１０】
本発明の一実施形態は、Ｍｏイオン、Ｃａイオン及びリン酸イオンを含む亜鉛または亜鉛系合金めっき鋼板用リン酸塩溶液を提供する。
【００１１】
本発明の他の実施形態は、素地鋼板と、上記素地鋼板上に形成された亜鉛系または亜鉛合金系めっき層と、上記めっき層上に形成されたリン酸塩皮膜と、を含み、上記リン酸塩皮膜はモリブデン化合物、Ｃａ及びリン酸塩を含む、亜鉛または亜鉛系合金めっき鋼板を提供する。
【発明の効果】
【００１２】
本発明によると、鋼板のリン酸塩処理時に発生するピット現象を防止することができ、且つリン酸塩皮膜に優れた耐食性を付与することができるリン酸塩溶液及びそれを用いた亜鉛または亜鉛系合金めっき鋼板を提供することができる。
【図面の簡単な説明】
【００１３】
【図１】本発明の実施例による各試片のピット発生の有無、耐食性及び耐水密着性を評価するために、表面を観察した写真である。
【発明を実施するための形態】
【００１４】
以下では、本発明の一実施形態について説明する。
【００１５】
本発明は、Ｍｏイオン、Ｃａイオン及びリン酸イオンを含む亜鉛または亜鉛系合金めっき鋼板用リン酸塩溶液を提供する。
【００１６】
本発明のリン酸塩溶液に含まれるＭｏイオンはめっき層の溶解速度を下げることでピット現象を抑制することができる物質である。より詳細には、金属の腐食防止効果がある化合物であって、リン酸塩溶液内に含まれてめっき層の過度なエッチング反応を抑制してピット現象の発生を防止するとともに、リン酸塩皮膜の耐食性を向上させる。
【００１７】
Ｍｏイオンは、リン酸塩溶液に添加されるモリブデン化合物から提供されることができ、上記モリブデン化合物は、Ｍｏイオンが容易に提供できるものであればその種類を特に限定せず、例えば、モリブデン酸ナトリウム、モリブデン酸カリウム、モリブデン酸リチウム、モリブデン酸マンガン、及びモリブデン酸アンモニウムからなる群より選択される１種以上を用いることができる。
【００１８】
上記Ｃａイオンは、リン酸塩であるショルツァイト（ｓｃｈｏｌｚｉｔｅ）結晶を形成させ、コーティングの緻密性を向上させることによりリン酸塩皮膜の耐食性を向上させ、耐熱性及び耐水密着性を向上させる役割をする元素である。本発明では、上記Ｃａイオンが提供できる物質であれば何れであってもよく、その種類を限定しない。例えば、硝酸カルシウム、炭酸カルシウム、塩化カルシウム、硫化カルシウム、水酸化カルシウム及び酸化カルシウムからなる群より選択される１種以上を用いることができる。
【００１９】
また、本発明のリン酸塩溶液は、めっき層の塗装密着性を向上させるためにリン酸イオンを含むことが好ましく、上記リン酸イオンを提供するための物質としてはリン酸などを用いることができる。
【００２０】
このように、本発明が提供するリン酸塩溶液は、ＭｏイオンとＣａイオンを含むことにより、亜鉛または亜鉛系合金めっき鋼板のリン酸塩処理時にめっき層が過度にエッチングされてピット現象が発生することを抑制することができ、クロムシーリングなどの別途の工程なしにリン酸塩皮膜を形成するため、環境にやさしくて経済的であり、耐食性を向上させることができる。
【００２１】
一方、本発明のリン酸塩溶液は、上述した効果をより向上させるために、Ｍｏイオンが０．００１〜３０ｇ／Ｌの範囲で、Ｃａイオンが０．１〜３．０ｇ／Ｌの範囲で、リン酸イオンが５〜４０ｇ／Ｌの範囲であることが好ましい。上記Ｍｏイオンの含量が０．００１ｇ／Ｌ未満ではピット現象の抑制や耐食性の向上効果が十分でなく、３０ｇ／Ｌを超えると、リン酸塩結晶が大きくなるという問題が発生し得る。上記Ｃａイオンが０．１ｇ／Ｌ未満では耐食性の向上及び耐水密着性の向上効果が十分でなく、３．０ｇ／Ｌを超えると、リン酸塩結晶の大きさ及び付着量が増加し、耐水密着性が低下するという問題が発生し得る。上記リン酸イオンが５ｇ／Ｌ未満ではリン酸塩皮膜が容易に形成されない恐れがあり、４０ｇ／Ｌを超えると、リン酸塩処理性及び溶液安定性に問題が発生する恐れがある。
【００２２】
本発明のリン酸塩溶液は、上述した成分範囲を満たすと、優れたピット抑制効果と耐食性を確保することができるが、より好ましい効果のために、ＺｎイオンとＭｎイオンをさらに含んでもよい。上記ＺｎイオンとＭｎイオンは、それぞれ０．３〜３ｇ／Ｌと０．２〜９ｇ／Ｌの範囲であることが好ましい。上記Ｚｎイオンはリン酸塩結晶の主成分であって、均一なリン酸塩皮膜の形成に効果を発揮するが、０．３ｇ／Ｌ未満添加されると、上記効果を十分に確保することができず、３ｇ／Ｌを超えると、溶液安定性及びリン酸塩処理性が低下する恐れがある。上記Ｍｎイオンはリン酸塩結晶の微細化、耐食性及び耐アルカリ性の向上効果を有するが、０．２ｇ／Ｌ未満添加されると、上記効果を十分に確保することができず、９ｇ／Ｌを超えると、溶液安定性及びリン酸塩処理性が低下する恐れがある。
【００２３】
一方、Ｎｉイオンは、ピット発生を増加させる元素であるため、本発明が提供するリン酸塩溶液はＮｉイオンを含まないことを特徴とする。但し、耐水密着性を向上させるために、上記Ｎｉを微量含んでもよい。本発明では、上記Ｎｉイオンの含量を適切に制御してピット発生を最大限抑制し、且つ耐水密着性を向上させるために、上記Ｎｉイオンを０．５ｇ／Ｌ以下の範囲で含ませることができる。上記Ｎｉイオンが０．５ｇ／Ｌを超えると、リン酸塩皮膜にピットが発生することがあり、耐食性が容易に確保できない恐れがある。
【００２４】
本発明が提供するリン酸塩溶液は、上述した組成を満たすことにより、亜鉛または亜鉛系合金めっき鋼板をリン酸塩処理するとき、過度なエッチング反応によってめっき層が損傷することを防止し、素地鋼板中の鉄が露出してピット現象が発生することを抑制することができる。また、鋼板に優れた水準の耐食性及び塗装後の耐水密着性を付与することができる。
【００２５】
本発明は、上述したリン酸塩溶液を用いた、リン酸塩処理された亜鉛または亜鉛系合金めっき鋼板の好ましい実施形態として、素地鋼板と、上記素地鋼板上に形成された亜鉛系または亜鉛合金系めっき層と、上記めっき層上に形成されたリン酸塩皮膜を含み、上記リン酸塩皮膜はモリブデン化合物、Ｃａ及びリン酸を含む、亜鉛または亜鉛系合金めっき鋼板を提供する。
【００２６】
本発明が提供する鋼板は、素地鋼板の種類を特に限定せず、当該技術分野で通常用いられるものであれば何れであってもよい。本発明の素地鋼板上に形成されるめっき層はＺｎ系であることが好ましく、耐食性を向上させるためにＭｇをさらに含むＺｎ−Ｍｇ系からなることがより好ましい。上記Ｍｇは耐食性を向上させる重要な元素であって、めっき層内で金属間化合物を形成して腐食環境で安定した腐食生成物の形成を促進することで、めっき層の耐食性を向上させるだけでなく、めっき密着性を向上させる役割をする。上記Ｍｇ含量は３〜３０重量％であることが好ましい。上記Ｍｇ含量が３重量％未満では上記効果を確保することが困難で、３０重量％を超えると、めっき浴内の溶解量が多くなってスラッジ量が増加することにより、上記Ｍｇの濃化が速くなり耐水密着性が低下する恐れがあり、さらに、上記スラッジの多量発生により生産性が低下し、製造費用が増加する。上記Ｍｇ含量が３〜２０重量％の範囲であることがより好ましい。一方、上記めっき層は、めっき層の緻密性や環境へのやさしさなどを考慮して、乾式めっきで形成することが好ましい。
【００２７】
上記モリブデン化合物はＭｏＯ３であることが好ましい。上記ＭｏＯ３は多孔性リン酸塩皮膜をシーリングすることでリン酸塩皮膜の耐食性を向上させる役割をする。
【００２８】
また、上記Ｃａ及びリン酸塩は、ショルツァイト（ｓｃｈｏｌｚｉｔｅ）（Ｚｎ２Ｃａ（ＰＯ４）２・２Ｈ２Ｏ）皮膜として存在することが好ましい。上記ショルツァイト皮膜は耐食性及び耐水密着性を向上させる役割を担う。このとき、上記ショルツァイト皮膜はＭｇを含むことがより好ましい。このようにＭｇを含ませることで、耐食性と耐水密着性をより向上させることができる。上記Ｍｇは、リン酸塩処理過程でめっき層から溶出されたものがリン酸塩結晶の形成に加わるか、リン酸塩溶液にＭｇを直接添加することで、上記ショルツァイト皮膜に含ませることができる。
【００２９】
さらに、耐食性及び塗装後の耐水密着性などの効果をより向上させるために、上記リン酸塩皮膜は１〜５ｇ／ｍ２の範囲で付着され、結晶粒の大きさが１〜１０μｍの範囲であることが好ましい。上記リン酸塩皮膜が１ｇ／ｍ２未満では鋼板の耐食性向上効果が低下することがあり、５ｇ／ｍ２を超えると、加工性及び塗装付着性が低下する恐れがある。また、皮膜内のリン酸塩結晶粒の大きさが１μｍ未満では耐食性が低下することがあり、１０μｍを超えると、加工性及び塗装付着性が低下する恐れがある。
【００３０】
また、上記リン酸塩皮膜はＺｎ及びＭｎをさらに含むことが好ましく、これにより、リン酸塩皮膜内でＺｎ−Ｍｎ−ＰＯ系結晶を形成して、優れたピット抑制効果と耐食性を確保することができる。一方、上記リン酸塩皮膜はＮｉをさらに含むことが好ましく、上記Ｎｉはリン酸塩皮膜内でＺｎ−Ｎｉ−ＰＯ系結晶を形成して耐水密着性を向上させる。
【００３１】
以下、実施例を挙げて本発明をより詳細に説明する。但し、下記実施例は、本発明をより詳細に説明するための例示であるだけで、本発明の権利範囲は限定しない。
【００３２】
（実施例）
Ｚｎ−Ｍｇ合金めっき鋼板を７０×１５０ｍｍの大きさに切断して試片を作製し、この試片に、脱脂、水洗、表面調整、リン酸塩処理、及び水洗工程を経ることによってリン酸塩処理を施した。このとき、リン酸塩溶液としては、下記表１のような組成を有するリン酸塩溶液を使用した。上記のようにリン酸塩処理された試片に対し、ピット発生の有無、耐食性及び耐水密着性を評価した後、その結果を下記表１に示した。上記ピット発生の有無は試片の表面をＳＥＭで観察し、耐食性は、ＡＳＴＭ  Ｂ１１７による塩水噴霧試験を行い２４時間経過後に腐食発生面積を比較することにより測定した。腐食の発生程度に応じて、１（不良）から１０（良好）の等級に分けて評価した。耐水密着性は、４０℃の水に２４０時間浸漬した後、クロスカット（ｃｒｏｓｓｃｕｔ）してからテープで剥離試験を行うことにより評価した。剥離程度に応じて、１（不良）から５（良好）の等級に分けて評価した。また、上記実験後、各試片の表面を観察した写真を図１に示した。
【００３３】
【表１】
2016503836.tif 000003
【００３４】
上記表１及び図１から、本発明が提案するＭｏイオンとＣａイオンを適正の範囲で含む発明例１及び２は、ピットが発生しない上、耐水密着性も極めて優れることが分かる。特に、発明例２は、ピット発生を増加させる元素であるＮｉが添加されたが、Ｍｏイオン及びＣａイオンも適正量含まれたため、優れた耐食性及び耐水密着性を有することが分かる。
【００３５】
一方、比較例１は、ＭｏイオンとＣａイオンが添加されず、ピット発生を増加させる元素であるＮｉが含まれたため、ピットが発生するとともに、耐食性及び耐水密着性が低下していることが分かる。
【００３６】
比較例２は、Ｍｏイオンを添加したため、ピット発生は抑制されたが、Ｃａイオンが含まれていないため、耐食性及び耐水密着性が低いことが分かる。
【００３７】
比較例３は、Ｃａイオンを添加したため、耐食性及び耐水密着性が向上したが、Ｍｏイオンが含まれていないため、ピットが発生したことが分かる。
【００３８】
比較例４は、ＭｏイオンとＣａイオンが添加されていないが、Ｎｉも添加されていないため、ピットが発生していないことが分かる。しかし、本発明が提案するＭｏ及びＣａイオンが含まれていないため、優れた耐食性及び耐水密着性を確保することが困難であった。
【００３９】
比較例５は、ＭｏイオンとＣａイオンは添加されず、Ｎｉイオンが添加されたため、耐食性及び耐水密着性が向上したことが分かる。しかし、ピットを発生させる元素であるＮｉイオンを添加したため、ピット発生を抑制することができなかった。
【００４０】
比較例６は、Ｎｉイオンは添加されたが、適正量のＭｏイオンが添加されたため、ピット発生が抑制されたことが分かる。しかし、Ｃａイオンが添加されていないため、耐食性及び耐水密着性を良好に確保することが困難であることが分かる。
【図１】
2016503836.tif 000004
【国際調査報告】
2016503836.tif 000005
2016503836.tif 000006
2016503836.tif 000007
2016503836.tif 000008
2016503836.tif 000009
2016503836.tif 000010